(57)【要約】【課題】使用者の皮膚表面側以外への磁気を十分に遮蔽することが可能で、かつ、使用者の皮膚等に異常を発生させる可能性が少ない家庭用永久磁石磁気治療器を提供する。【解決手段】絆創膏２００により使用者の皮膚Ｈ表面に貼り付けて用いる家庭用永久磁石磁気治療器１００であって、希土類焼結磁石からなる永久磁石部１０と、永久磁石部１０を内部に収容する保護ケース部２０とを備え、保護ケース部２０は、使用時に使用者の皮膚Ｈ表面側に位置することとなる第１ケース部材３０と、使用時に使用者の皮膚Ｈ表面側とは反対側に位置することとなる第２ケース部材４０とを有し、第１ケース部材３０は、非磁性材料からなり、第２ケース部材４０は、軟磁性金属材料からなることを特徴とする。【選択図】図１
2011004785.tif 000002
【特許請求の範囲】
【請求項１】
貼り付け部材により使用者の皮膚表面に貼り付けて用いる家庭用永久磁石磁気治療器であって、
希土類焼結磁石からなる永久磁石部と、
前記永久磁石部を内部に収容する保護ケース部とを備え、
前記保護ケース部は、使用時に使用者の皮膚表面側に位置することとなる第１ケース部材と、使用時に使用者の皮膚表面側とは反対側に位置することとなる第２ケース部材とを有し、
前記第１ケース部材は、非磁性材料からなり、
前記第２ケース部材は、軟磁性金属材料からなることを特徴とする家庭用永久磁石磁気治療器。
【請求項２】
請求項１に記載の家庭用永久磁石磁気治療器において、
前記第２ケース部材における天面の厚さは、０．１ｍｍ以上であることを特徴とする家庭用永久磁石磁気治療器。
【請求項３】
請求項１又は２に記載の家庭用永久磁石磁気治療器において、
前記第２ケース部材は、前記永久磁石部の側面をも覆うように構成されていることを特徴とする家庭用永久磁石磁気治療器。
【請求項４】
請求項１〜３のいずれかに記載の家庭用永久磁石磁気治療器において、
前記永久磁石部は、ネオジム−鉄−ホウ素系合金焼結磁石又はサマリウム−コバルト系合金焼結磁石からなることを特徴とする家庭用永久磁石磁気治療器。
【請求項５】
請求項１〜４のいずれかに記載の家庭用永久磁石磁気治療器において、
前記第１ケース部材は、銅、銅合金、チタン、チタン合金、アルミニウム、アルミニウム合金、マグネシウム、マグネシウム合金、亜鉛、亜鉛合金、非磁性鋼、貴金属又は貴金属を主成分とする合金からなることを特徴とする家庭用永久磁石磁気治療器。
【請求項６】
請求項１〜５に記載の家庭用永久磁石磁気治療器において、
前記第１ケース部材の表面には、金、白金、ロジウム又はパラジウムを主成分とする非磁性保護コーティング層が形成されていることを特徴とする家庭用永久磁石磁気治療器。
【請求項７】
請求項１〜４のいずれかに記載の家庭用永久磁石磁気治療器において、
前記第１ケース部材は、樹脂からなることを特徴とする家庭用永久磁石磁気治療器。
【請求項８】
請求項１〜７のいずれかに記載の家庭用永久磁石磁気治療器において、
前記第２ケース部材は、パーメンジュール、パーマロイ類、鉄、鉄−ケイ素合金又は磁性鋼からなることを特徴とする家庭用永久磁石磁気治療器。
【請求項９】
請求項１〜８のいずれかに記載の家庭用永久磁石磁気治療器において、
前記第２ケース部材の表面には、金、白金、ロジウム又はパラジウムを主成分とする保護めっき層を有する保護コーティング層が形成されていることを特徴とする家庭用永久磁石磁気治療器。
【発明の詳細な説明】
【技術分野】
【０００１】
本発明は、家庭用永久磁石磁気治療器に関する。
【背景技術】
【０００２】
従来、磁気治療効果を目的として、家庭用永久磁石磁気治療器を絆創膏、パッチ、シール等（以下、貼り付け部材と記載。）により使用者の皮膚表面に貼り付けて用いる貼り付け部材付き家庭用永久磁石磁気治療器が広く知られている。
このような貼り付け部材付き家庭用永久磁石磁気治療器においては、家庭用永久磁石磁気治療器の磁気の影響が外部の物体等に及ぶことがある。特に、磁気を利用する記録媒体に対する影響は大きく、これらの記録媒体、ひいては記録媒体を使用する製品（例えば、キャッシュカード等）を使用不可能にしてしまう可能性があるという問題がある。
【０００３】
従来、このような問題を解決するための貼り付け部材付き家庭用永久磁石磁気治療器が知られている（例えば、特許文献１又は２参照。）。
【０００４】
図７は、このうち特許文献１に記載されている貼り付け部材付き家庭用永久磁石磁気治療器８００を説明するために示す図である。
なお、図７中において符号Ｈで示すのは使用者の皮膚であり、他の図においても同様とする。
【０００５】
貼り付け部材付き家庭用永久磁石磁気治療器８００は、図７に示すように、家庭用永久磁石磁気治療器８１０と、絆創膏８４０とを備える。
家庭用永久磁石磁気治療器８１０は、永久磁石８２２及びシリコンゴム８２４を有する永久磁石部８２０と、永久磁石部８２０における使用者の皮膚Ｈ表面側以外の面に形成されている磁性コーティング層８３０とを有する。
磁性コーティング層８３０は、めっき法で形成された鉄−コバルト合金の層である。
【０００６】
特許文献１に記載されている貼り付け部材付き家庭用永久磁石磁気治療器８００によれば、永久磁石部８２０における使用者の皮膚Ｈ表面側以外の面には、磁性コーティング層８３０が形成されているため、当該磁性コーティング層８３０により磁気をある程度遮蔽し、外部の物体等への磁気の影響を軽減することが可能となる。
【０００７】
図８は、特許文献２に記載されている貼り付け部材付き家庭用永久磁石磁気治療器９００を説明するために示す断面図である。
貼り付け部材付き家庭用永久磁石磁気治療器９００は、図８に示すように、永久磁石からなる家庭用永久磁石磁気治療器９１０と、絆創膏９２０と、絆創膏９２０の外側に配置されている磁気シールド材９３０とを備える。
磁気シールド材９３０は、鉄−アルミニウム−ケイ素合金からなる磁性体の粉末を、ポリ塩化ビニルを用いてシート状に成形したものである。磁気シールド材９３０には、磁性体の粉末が８０重量％の割合で含まれている。
【０００８】
特許文献２に記載されている貼り付け部材付き家庭用永久磁石磁気治療器９００によれば、家庭用永久磁石磁気治療器９１０から見て、使用者の皮膚Ｈ表面側とは反対側に磁気シールド材９３０が配置されているため、当該磁気シールド材９３０により磁気をある程度遮蔽し、特許文献１に記載されている貼り付け部材付き家庭用永久磁石磁気治療器と同様に、外部の物体等への磁気の影響を軽減することが可能となる。
【先行技術文献】
【特許文献】
【０００９】
【特許文献１】特開平５−４９７０６号公報
【特許文献２】特開平７−２８９６５２号公報
【発明の概要】
【発明が解決しようとする課題】
【００１０】
しかしながら、特許文献１に記載されている貼り付け部材付き家庭用永久磁気治療器８００においては、磁性コーティング層８３０がめっき法で形成されているため、磁性コーティング層８３０の厚さが十分ではない上に、磁性コーティング層８３０が完全には合金化せず、その結果、磁気を十分に遮蔽することができないという問題がある。なお、熱処理を行うことにより磁性コーティング層を完全に合金化する方法も存在するが、この場合、永久磁石と磁性コーティング層との間において望まない合金化が発生し、永久磁石の磁気特性が劣化してしまうため、好ましくない。
また、特許文献２に記載されている貼り付け部材付き家庭用永久磁気治療器９００においては、磁気シールド材９３０は磁性体の粉末を樹脂を用いて成形したものであるため、磁気シールド材９３０における磁性材料の密度が低く、その結果、やはり磁気を十分に遮蔽することができないという問題がある。
また、いずれの貼り付け部材付き家庭用永久磁石磁気治療器においても、使用時に永久磁石が使用者の皮膚表面に直接接触することとなる。永久磁石には、使用者に皮膚等の異常（例えば、金属アレルギー等）を発生させる可能性が高い金属成分が含まれていることが多い。このため、使用者の皮膚等に異常を発生させる可能性があるという問題がある。
【００１１】
そこで、本発明は、上記の各問題を解決するためになされたもので、使用者の皮膚表面側以外への磁気を十分に遮蔽することが可能で、かつ、使用者の皮膚等に異常を発生させる可能性が少ない家庭用永久磁石磁気治療器を提供することを目的とする。
【課題を解決するための手段】
【００１２】
［１］本発明の家庭用永久磁石磁気治療器は、貼り付け部材により使用者の皮膚表面に貼り付けて用いる家庭用永久磁石磁気治療器であって、希土類焼結磁石からなる永久磁石部と、前記永久磁石部を内部に収容する保護ケース部とを備え、前記保護ケース部は、使用時に使用者の皮膚表面側に位置することとなる第１ケース部材と、使用時に使用者の皮膚表面側とは反対側に位置することとなる第２ケース部材とを有し、前記第１ケース部材は、非磁性材料からなり、前記第２ケース部材は、軟磁性金属材料からなることを特徴とする。
【００１３】
本発明の家庭用永久磁石磁気治療器によれば、永久磁石部が保護ケース部の内部に収容された構造を有し、さらには当該保護ケース部を構成するケース部材のうち使用時に使用者の皮膚表面側とは反対側に位置することとなるケース部材（第２ケース部材）そのものが軟磁性金属材料からなるため、特許文献１に記載されている貼り付け部材付き家庭用永久磁石磁気治療器８００及び特許文献２に記載されている貼り付け部材付き家庭用永久磁石磁気治療器９００と比較して、使用者の皮膚表面側以外への磁気を十分に遮蔽することが可能となる。
また、本発明の家庭用永久磁石磁気治療器によれば、永久磁石部が保護ケース部の内部に収容された構造を有するため、使用時に永久磁石部が使用者の皮膚表面に直接接触することがなくなり、使用時に使用者の皮膚表面側に位置することとなるケース部材（第１ケース部材）の表面を人体に対する反応性が低い材料とすることにより、使用者の皮膚等に異常を発生させる可能性を少なくすることが可能となる。なお、本発明の家庭用永久磁石磁気治療器においては、第１ケース部材を非磁性材料からなるものとしたため、磁気治療効果を損なうこともない。
その結果、本発明の家庭用永久磁石磁気治療器は、使用者の皮膚表面側以外への磁気を十分に遮蔽することが可能で、かつ、使用者の皮膚等に異常を発生させる可能性が少ない家庭用永久磁石磁気治療器となる。
【００１４】
［２］本発明の家庭用永久磁石磁気治療器においては、前記第２ケース部材における天面の厚さは、０．１ｍｍ以上（１００μｍ以上）であることが好ましい。
【００１５】
このような構成とすることにより、使用者の皮膚表面側とは反対側への磁気をより確実に遮蔽することが可能となる。
なお、第２ケース部材における天面とは、使用時に永久磁石部の使用者の皮膚表面側とは反対側の面と向かい合う面のことをいう。
【００１６】
天面の厚さは、磁気を遮蔽するという観点からは０．１５ｍｍ以上であることがより好ましく、０．２ｍｍ以上であることがさらに好ましい。また、当該厚さは、使用時に装着感を損なわないという観点からは１ｍｍ以下であることが好ましく、０．５ｍｍ以下であることがさらに好ましい。
【００１７】
［３］本発明の家庭用永久磁石磁気治療器においては、前記第２ケース部材は、前記永久磁石部の側面をも覆うように構成されていることが好ましい。
【００１８】
このような構成とすることにより、永久磁石部の側面側へ漏れ出すことがある磁気をも遮蔽することが可能となる。
【００１９】
［４］本発明の家庭用永久磁石磁気治療器においては、前記永久磁石部は、ネオジム−鉄−ホウ素系合金焼結磁石又はサマリウム−コバルト系合金焼結磁石からなることが好ましい。
【００２０】
このような構成とすることにより、強力な永久磁石となるネオジム−鉄−ホウ素系合金焼結磁石又はサマリウム−コバルト系合金焼結磁石を用いることによって、永久磁石部を薄型化するとともに家庭用永久磁石磁気治療器全体も薄型化して、使用時に装着感を損なわないようにすることが可能となる。
なお、ネオジム−鉄−ホウ素系合金は、ネオジム、鉄及びホウ素のみからなる合金の他、ネオジム−鉄−ホウ素系合金にジスプロシウム、テルビウム、プラセオジム等その他の添加物を加えた合金も含む。
また、サマリウム−コバルト系合金は、サマリウム及びコバルトを主成分とし、鉄や銅等その他の添加物を加えた合金である。
【００２１】
［５］本発明の家庭用永久磁石磁気治療器においては、前記第１ケース部材は、銅、銅合金、チタン、チタン合金、アルミニウム、アルミニウム合金、マグネシウム、マグネシウム合金、亜鉛、亜鉛合金、非磁性鋼、貴金属又は貴金属を主成分とする合金からなることが好ましい。
【００２２】
このような構成とすることにより、十分な強度を有する第１ケース部材とすることができる。
第１ケース部材が、上記した材料のうち、チタン、チタン合金、一部の非磁性鋼（特に、オーステナイト系ステンレス鋼）、貴金属又は貴金属を主成分とする合金からなる場合には、当該金属は人体に対する反応性が極めて低いため、使用者の皮膚等に異常を発生させる可能性が極めて少ない第１ケース部材とすることができる。
第１ケース部材が、上記した材料のうち、アルミニウム、アルミニウム合金、マグネシウム又はマグネシウム合金からなる場合には、陽極酸化処理や化成処理を施すことにより、人体に対する反応性を極めて低くすることができるため、使用者の皮膚等に異常を発生させる可能性が極めて少ない第１ケース部材とすることができる。
【００２３】
なお、銅合金とは、銅を主成分とし、亜鉛、ニッケル、錫等その他の成分を含有する合金をいう。具体例としては、真鍮、洋白及び青銅を挙げることができる。
また、チタン合金とは、チタンを主成分とし、アルミニウム、バナジウム、ニオブ、銀、モリブデン等その他の成分を含有する合金をいう。具体例としては、６０種及び６１種のチタン合金を挙げることができる。
また、アルミニウム合金とは、アルミニウムを主成分とし、亜鉛、マグネシウム、銅その他の成分を含有する合金をいう。具体例としては、ジュラルミン、３０００系アルミニウム合金及び４０００系アルミニウム合金を挙げることができる。
また、マグネシウム合金とは、マグネシウムを主成分とし、アルミニウム、亜鉛、カルシウムその他の成分を含有する合金をいう。具体例としては、ＡＺ３１系合金、ＡＺ９１系合金及びＺＫ５１Ａ合金を挙げることができる。
また、亜鉛合金とは、亜鉛を主成分とし、アルミニウム、銅、マグネシウムその他の成分を含有する合金をいう。具体例としては、ＺＤＣ１合金及びＺＤＣ２合金を挙げることができる。
また、非磁性鋼とは、一般に鋼と呼ばれるもののうち磁性を有しないものをいう。具体例としては、オーステナイト系ステンレス鋼、オーステナイト系耐熱鋼、高マンガン鋼及び高ニッケル鋼を挙げることができる。
また、貴金属とは、金、銀及び白金族金属の総称をいう。第１ケース部材の材料としては、金、銀、白金、パラジウムが特に適する。貴金属を主成分とする合金とは、前記した貴金属を主成分とする種々の合金をいう。
【００２４】
［６］本発明の家庭用永久磁石磁気治療器においては、前記第１ケース部材の表面には、金、白金、ロジウム又はパラジウムを主成分とする非磁性保護コーティング層が形成されていることが好ましい。
【００２５】
金、白金、ロジウム又はパラジウムは、非磁性金属であり、また、反応性が低い金属であるため、上記のような構成とすることにより、使用者の皮膚表面側への磁気を遮蔽することなく、使用者の皮膚等に異常を発生させる可能性を少なくすることができる。また、外気、汗等から第１ケース部材を保護し、第１ケース部材の耐食性を高めることが可能となる。
また、金、白金、ロジウム又はパラジウムが質感に優れる貴金属であることから、高級感のある家庭用永久磁石磁気治療器となる。
【００２６】
［７］本発明の家庭用永久磁石磁気治療器においては、前記第１ケース部材は、樹脂からなることも好ましい。
【００２７】
樹脂は非磁性材料であり、また、人体に対する反応性が極めて低いため、上記のような構成とすることにより、使用者の皮膚等に異常を発生させる可能性が極めて少ない第１ケース部材とすることができる。
【００２８】
［８］本発明の家庭用永久磁石磁気治療器においては、前記第２ケース部材は、パーメンジュール、パーマロイ類、鉄、鉄−ケイ素合金又は磁性鋼からなることが好ましい。
【００２９】
パーメンジュール、パーマロイ類、鉄、鉄−ケイ素合金及び磁性鋼は、軟磁性金属材料の中でも磁気を遮蔽する効果が高く、また、第２ケース部材を構成するのに十分な強度を有するため、このような構成とすることにより、使用者の皮膚表面側以外への磁気を十分に遮蔽するとともに十分な強度を有する第２ケース部材とすることができる。
なお、パーメンジュールとは、およそ等量の鉄とコバルトとを含有する合金をいう。
また、パーマロイ類とは、ニッケル及び鉄を主成分とする合金の総称をいう。具体例としては、ニッケルの含有率が７８．５％付近である７８−パーマロイや、７８−パーマロイにさらに５％ほどのモリブデンを含有させたスーパーマロイ等を挙げることができる。
また、磁性鋼とは、一般に鋼と呼ばれるもののうち磁性を有するものをいう。具体例としては、フェライト系ステンレス鋼、マルテンサイト系ステンレス鋼、炭素工具鋼、合金工具鋼及び高速度鋼を挙げることができる。
【００３０】
［９］本発明の家庭用永久磁石磁気治療器においては、前記第２ケース部材の表面には、金、白金、ロジウム又はパラジウムを主成分とする保護めっき層を有する保護コーティング層が形成されていることが好ましい。
【００３１】
保護めっき層の主成分である金、白金、ロジウム及びパラジウムは反応性が低い金属であるため、外気、汗等から第２ケース部材を保護し、第２ケース部材の耐食性を高めることが可能となる。
さらにまた、保護めっき層の主成分である金属が質感に優れる貴金属であることから、高級感のある家庭用永久磁石磁気治療器となる。
【００３２】
なお、前記保護コーティング層は、ニッケル、パラジウム又はニッケル−パラジウム合金からなる下地めっき層を有することがさらに好ましい。
このような構成とすることにより、保護めっき層の密着性及び安定性を向上させ、保護コーティング層の耐食性をさらに向上させることが可能となる。
下地めっき層がニッケル又はニッケル−パラジウム合金からなる場合、これらの金属は軟磁性金属材料であるので、磁気を遮蔽する効果が向上する。
【図面の簡単な説明】
【００３３】
【図１】実施形態１に係る家庭用永久磁石磁気治療器１００を使用するときの態様を示す断面図である。
【図２】実施形態１に係る家庭用永久磁石磁気治療器１００を説明するために示す図である。
【図３】実施形態１に係る家庭用永久磁石磁気治療器１００における永久磁石部１０の製造方法を示すフローチャートである。
【図４】実施形態２に係る家庭用永久磁石磁気治療器１０２を説明するために示す図である。
【図５】実施形態３に係る家庭用永久磁石磁気治療器１０４を説明するために示す図である。
【図６】変形例に係る家庭用永久磁石磁気治療器１０６を説明するために示す断面図である。
【図７】特許文献１に記載されている貼り付け部材付き家庭用永久磁石磁気治療器８００を説明するために示す図である。
【図８】特許文献２に記載されている貼り付け部材付き家庭用永久磁石磁気治療器９００を説明するために示す断面図である。
【発明を実施するための形態】
【００３４】
以下、本発明の家庭用永久磁石磁気治療器について、図に示す実施の形態に基づいて説明する。
【００３５】
［実施形態１］
図１は、実施形態１に係る家庭用永久磁石磁気治療器１００を使用するときの態様を示す断面図である。
図２は、実施形態１に係る家庭用永久磁石磁気治療器１００を説明するために示す図である。図２（ａ）は家庭用永久磁石磁気治療器１００を示す上面図であり、図２（ｂ）は図２（ａ）のＡ−Ａ断面図であり、図２（ｃ）は図２（ｂ）の符号Ｒ１が示す範囲を拡大して表示する部分拡大断面図である。
【００３６】
実施形態１に係る家庭用永久磁石磁気治療器１００を使用するときには、図１に示すように、絆創膏２００により家庭用永久磁石磁気治療器１００を使用者の皮膚Ｈ表面に貼り付けて用いる。絆創膏２００は、基材及び粘着層からなる。基材の材料としては、例えば、綿−ポリウレタン混紡材、ポリ塩化ビニル、紙系不織布等を好適に用いることができる。粘着層の材料としては、例えば、アクリル系粘着材、ゴム系粘着材、シリコーン系粘着材等を好適に用いることができる。
【００３７】
実施形態１に係る家庭用永久磁石磁気治療器１００は、図１及び図２に示すように、ネオジム−鉄−ホウ素系合金焼結磁石からなる永久磁石部１０と、永久磁石部１０を内部に収容する保護ケース部２０とを備える。図示による詳しい説明は省略するが、永久磁石部１０の表面には、腐食を防ぐためにニッケルめっきが施されている。
永久磁石部１０は円盤様の形状をしており、直径は８．０ｍｍ、高さは０．８ｍｍである。
なお、永久磁石部１０は、家庭用永久磁石磁気治療器１００を使用するときに、使用者の皮膚Ｈ表面側における磁束密度が１８０ｍＴ程度となるように構成されている。
【００３８】
保護ケース部２０は、使用時に使用者の皮膚Ｈ表面側に位置することとなる第１ケース部材３０と、使用時に使用者の皮膚Ｈ表面側とは反対側に位置することとなる第２ケース部材４０とを有する。第１ケース部材３０及び第２ケース部材４０は、嵌合によって固定されている。なお、第１ケース部材及び第２ケース部材は、他にラッチ等によって固定することもできる。
【００３９】
保護ケース部２０は、図２に示すように、縁に当たる部分に面取り加工及び丸め加工が施された円盤様の形状をしており、直径は１０ｍｍ、高さは１．４ｍｍである。保護ケース部２０に面取り加工及び丸め加工が施されているため、使用時の装着感及び安全性を向上させることが可能となる。
保護ケース部２０における永久磁石部１０を収容するための内部空間は、永久磁石部１０よりもやや大きい円盤様の形状をしており、内径は９．４ｍｍ、深さは１．０ｍｍである。
【００４０】
第１ケース部材３０は、非磁性材料であるチタンからなる。
第２ケース部材４０は、軟磁性金属材料であるフェライト系ステンレス鋼からなる。第２ケース部材４０は、永久磁石部１０の側面をも覆うように構成されている。
図２（ｃ）中において、符号ｔで示すのは、天面の厚さであり、実施形態１においては０．２ｍｍである。
また、第１ケース部材の、使用時に永久磁石部１０の使用者の皮膚Ｈ表面側と向かい合う面（底面）の厚さも０．２ｍｍである。
【００４１】
次に、実施形態１に係る家庭用永久磁石磁気治療器１００における永久磁石部１０の製造方法を説明する。
図３は、実施形態１に係る家庭用永久磁石磁気治療器１００における永久磁石部１０の製造方法を示すフローチャートである。
永久磁石部１０は、上記したようにネオジム−鉄−ホウ素系合金焼結磁石からなり、以下においては当該ネオジム−鉄−ホウ素系合金焼結磁石の製造方法を説明する。
【００４２】
（１）加熱溶融工程Ｓ１
まず、永久磁石部１０の原料（ネオジム、鉄、ホウ素及びその他の添加物）を混合した後に、１２００℃〜１３００℃の温度で溶融させる。加熱には、例えば、高周波溶融炉を用いることができる。加熱溶融工程Ｓ１は、原料の酸化を防ぐために不活性ガス（例えば、アルゴンガス）雰囲気下又は真空下において行う。
【００４３】
（２）粉砕工程Ｓ２
次に、融解した原料を冷却し、固化させた後に粉砕して、粒径数μｍの粉末とする。粉砕には、ジェットミルやボールミル等の種々の粉砕機を用いることができる。いずれの粉砕機を用いる場合においても、原料の酸化を防ぐため、不活性ガス（例えば、窒素ガス）雰囲気下において粉砕する。
【００４４】
（３）成形工程Ｓ３
次に、粉末とした原料を、永久磁石部１０の形状に相当する金型に入れ、プレス成形を行う。このとき、着磁工程Ｓ７において着磁すべき方向に沿う磁場をかけ、そのままプレス成形を行うことで、磁石を構成する結晶成分の方向を揃えることができる。これにより、完成する永久磁石部１０を強力な永久磁石とすることができる。成形工程Ｓ３は、原料の酸化を防ぐために、不活性ガス（例えば、窒素ガス）雰囲気下において行うことが好ましい。
【００４５】
（４）焼結・熱処理工程Ｓ４
次に、成形した原料を炉に入れ、原料の融点以下の温度（およそ１１００℃〜１２００℃）で焼結を行う。その結果、粉末を押し固めた状態であった原料が一体化し、焼結した部材となる。
その後に、焼結よりも低い温度（おおよそ５００℃〜１０００℃）において熱処理を行い、焼結した部材の機械的特性を向上させる。
なお、焼結・熱処理工程Ｓ４は、原料の酸化を防ぐために真空下において行う。
【００４６】
（５）仕上げ加工工程Ｓ５
仕上げ加工工程Ｓ５は、焼結及び熱処理を施した部材の寸法を揃え、また、表面を平滑化するための工程である。部材の寸法は、例えば、ダイヤモンド砥石を備える研削機等を用いて揃えることができる。表面の平滑化は、例えば、回転式、遠心式、揺動式等種々のバレル研磨機を用いて行うことができる。
【００４７】
（６）表面処理工程Ｓ６
次に、仕上げ加工を行った部材に、耐腐食性を高めるための表面処理を行う。表面処理としては、例えば、ニッケルめっきを挙げることができる。
【００４８】
（７）着磁工程Ｓ７
最後に、パルス式着磁機等によって磁場を発生させ、当該磁場中において着磁を行い、永久磁石部１０を完成させる。発生させる磁場の強さは、例えば、３０ｋＯｅ程度である。
【００４９】
このような方法によって、永久磁石部１０を製造することができる。
【００５０】
次に、実施形態１に係る家庭用永久磁石磁気治療器１００における第１ケース部材３０及び第２ケース部材４０の製造方法を簡単に説明する。
【００５１】
（１）第１ケース部材３０の製造方法
まず、チタンからなる原棒を準備する。
次に、原棒を加工し、所定の寸法及び形状とする。当該加工は、例えば、切削、研削又はその両方によって行うことができる。切削を行う機械としては、例えば、カム式旋盤、ＮＣ旋盤等を用いることができる。また、研削を行う機械としては、平面研削盤、円筒研削盤等を用いることができる。
このような方法によって、第１ケース部材３０を製造することができる。
【００５２】
（２）第２ケース部材４０の製造方法
まず、フェライト系ステンレス鋼からなる原棒を準備する。
第２ケース部材４０の製造方法は、最初にフェライト系ステンレス鋼からなる原棒を準備することを除けば、第１ケース部材３０の製造方法と基本的に同様である。従って、その後の工程についての説明は省略する。
【００５３】
このような方法によって、第１ケース部材３０及び第２ケース部材４０を製造することができる。
【００５４】
次に、実施形態１に係る家庭用永久磁石磁気治療器１００の組立方法を簡単に説明する。
【００５５】
まず、第１ケース部材３０の内側に永久磁石部１０を配置する。内側とは、第１ケース部材３０の、使用者の皮膚Ｈに直接接触しない側をいう。
次に、第１ケース部材３０及び第２ケース部材４０の双方における嵌合箇所を合わせる。
次に、圧力をかけ、第１ケース部材３０と第２ケース部材４０とを嵌合させる。圧力は、機械又は人力によってかけることができる。
【００５６】
このような方法によって、家庭用永久磁石磁気治療器１００の組立を行うことができる。
【００５７】
このような永久磁石部１０の製造方法、第１ケース部材３０及び第２ケース部材４０の製造方法並びに家庭用永久磁石磁気治療器１００の組立方法によって、家庭用永久磁石磁気治療器１００を製造することができる。
【００５８】
次に、実施形態１に係る家庭用永久磁石磁気治療器１００の効果を説明する。
【００５９】
実施形態１に係る家庭用永久磁石磁気治療器１００によれば、永久磁石部１０が保護ケース部２０の内部に収容された構造を有し、さらには当該保護ケース部２０を構成するケース部材のうち使用時に使用者の皮膚Ｈ表面側とは反対側に位置することとなる第２ケース部材４０そのものが軟磁性金属材料からなるため、従来知られている永久磁石磁気治療器と比較して、使用者の皮膚Ｈ表面側以外への磁気を十分に遮蔽することが可能となる。
実施形態１に係る家庭用永久磁石磁気治療器１００によれば、永久磁石部１０が保護ケース部２０の内部に収容された構造を有するため、使用時に永久磁石部１０が使用者の皮膚Ｈ表面に直接接触することがなくなり、第１ケース部材３０の表面を人体に対する反応性が低い材料とすることにより、使用者の皮膚等に異常を発生させる可能性を少なくすることが可能となる。
その結果、実施形態１に係る家庭用永久磁石磁気治療器１００は、使用者の皮膚Ｈ表面側以外への磁気を十分に遮蔽することが可能で、かつ、使用者の皮膚等に異常を発生させる可能性が少ない家庭用永久磁石磁気治療器となる。
【００６０】
また、実施形態１に係る家庭用永久磁石磁気治療器１００によれば、天面の厚さｔが０．２ｍｍであるため、使用者の皮膚Ｈ表面側とは反対側への磁気をより確実に遮蔽することが可能となる。
【００６１】
また、実施形態１に係る家庭用永久磁石磁気治療器１００によれば、第２ケース部材４０が永久磁石部１０の側面をも覆うように構成されているため、永久磁石部１０の側面側へ漏れ出すことがある磁気をも遮蔽することが可能となる。
【００６２】
また、実施形態１に係る家庭用永久磁石磁気治療器１００によれば、永久磁石部１０がネオジム−鉄−ホウ素系合金焼結磁石からなるため、強力な永久磁石となるネオジム−鉄−ホウ素系合金焼結磁石を用いることによって、永久磁石部１０を薄型化するとともに家庭用永久磁石磁気治療器１００全体も薄型化して、使用時に装着感を損なわないようにすることが可能となる。
【００６３】
また、実施形態１に係る家庭用永久磁石磁気治療器１００によれば、第１ケース部材３０がチタンからなるため、十分な強度を有する第１ケース部材３０とすることができる。
さらに、チタンは人体に対する反応性が極めて低いため、使用者の皮膚等に異常を発生させる可能性が極めて少ない第１ケース部材３０とすることができる。
【００６４】
また、実施形態１に係る家庭用永久磁石磁気治療器１００によれば、第２ケース部材４０がフェライト系ステンレス鋼からなるため、使用者の皮膚Ｈ表面側以外への磁気を十分に遮蔽するとともに第２ケース部材４０に十分な強度を持たせることができる。
【００６５】
［実施形態２］
図４は、実施形態２に係る家庭用永久磁石磁気治療器１０２を説明するために示す図である。図４（ａ）は実施形態２に係る家庭用永久磁石磁気治療器１０２の断面図であり、図４（ｂ）は図４（ａ）の符号Ｒ２が示す範囲を拡大して表示する部分拡大断面図である。なお、図４においては、非磁性保護コーティング層５０の厚さを誇張して表示している。
【００６６】
実施形態２に係る家庭用永久磁石磁気治療器１０２は、基本的には実施形態１に係る家庭用永久磁石磁気治療器１００と同様の構成を有するが、第１ケース部材の構成が異なる。すなわち、実施形態２に係る家庭用永久磁石磁気治療器１０２においては、図４に示すように、第１ケース部材３２が真鍮からなり、また、第１ケース部材３２の表面には、非磁性保護コーティング層５０が形成されている。非磁性保護コーティング層５０は、金からなり、例えば、電解めっき法又は無電解めっき法で形成される。
【００６７】
このように、実施形態２に係る家庭用永久磁石磁気治療器１０２は、第１ケース部材の構成が実施形態１に係る家庭用永久磁石磁気治療器１００とは異なるが、実施形態１に係る家庭用永久磁石磁気治療器１００の場合と同様に、永久磁石部１０が保護ケース部２２の内部に収容された構造を有し、さらには当該保護ケース部２２を構成するケース部材のうち使用時に使用者の皮膚表面側とは反対側に位置することとなる第２ケース部材４０そのものが軟磁性金属材料からなるため、使用者の皮膚Ｈ表面側以外への磁気を十分に遮蔽することが可能で、かつ、使用者の皮膚等に異常を発生させる可能性が少ない家庭用永久磁石磁気治療器となる。
【００６８】
また、実施形態２に係る家庭用永久磁石磁気治療器１０２によれば、第１ケース部材３２が真鍮からなるため、十分な強度を有する第１ケース部材３２とすることができる。
【００６９】
また、実施形態２に係る家庭用永久磁石磁気治療器１０２によれば、第１ケース部材３２の表面には金からなる非磁性保護コーティング層５０が形成されているため、使用者の皮膚Ｈ表面側への磁気を遮蔽せずに、使用者の皮膚等に異常を発生させる可能性を少なくすることができる。また、外気、汗等から第１ケース部材３２を保護し、第１ケース部材３２の耐食性を高めることが可能となる。
また、金が質感に優れる貴金属であることから、高級感のある家庭用永久磁石磁気治療器となる。
【００７０】
なお、実施形態２に係る家庭用永久磁石磁気治療器１０２は、第１ケース部材の構造以外の点においては、実施形態１に係る家庭用永久磁石磁気治療器１００と同様の構成を有するため、実施形態１に係る家庭用永久磁石磁気治療器１００が有する効果のうち該当する効果をそのまま有する。
【００７１】
［実施形態３］
図５は、実施形態３に係る家庭用永久磁石磁気治療器１０４を説明するために示す図である。図５（ａ）は実施形態３に係る家庭用永久磁石磁気治療器１０４の断面図であり、図５（ｂ）は図５（ａ）の符号Ｒ３が示す範囲を拡大して表示する部分拡大断面図である。なお、図５においては、保護コーティング層６０の厚さを誇張して表示している。
【００７２】
実施形態３に係る家庭用永久磁石磁気治療器１０４は、基本的には実施形態１に係る家庭用永久磁石磁気治療器１００と同様の構成を有するが、第２ケース部材の構成が異なる。すなわち、実施形態３に係る家庭用永久磁石磁気治療器１０４においては、図５に示すように、第２ケース部材４２が鉄−ケイ素合金からなり、また、第２ケース部材４２の表面には、保護コーティング層６０が形成されている。保護コーティング層６０は、ニッケルからなる下地めっき層６２及び金からなる保護めっき層６４を有する。
【００７３】
このように、実施形態３に係る家庭用永久磁石磁気治療器１０４は、第２ケース部材の構成が実施形態１に係る家庭用永久磁石磁気治療器１００とは異なるが、実施形態１に係る家庭用永久磁石磁気治療器１００の場合と同様に、永久磁石部１０が保護ケース部２４の内部に収容された構造を有し、さらには当該保護ケース部２４を構成するケース部材のうち使用時に使用者の皮膚Ｈ表面側とは反対側に位置することとなる第２ケース部材４２そのものが軟磁性金属材料からなるため、使用者の皮膚Ｈ表面側以外への磁気を十分に遮蔽することが可能で、かつ、使用者の皮膚等に異常を発生させる可能性が少ない家庭用永久磁石磁気治療器となる。
【００７４】
また、実施形態３に係る家庭用永久磁石磁気治療器１０４によれば、第２ケース部材４２が鉄−ケイ素合金からなるため、使用者の皮膚Ｈ表面側以外への磁気を十分に遮蔽するとともに十分な強度を有する第２ケース部材４２とすることができる。
また、第２ケース部材４２の表面には金からなる保護めっき層６４を有する保護コーティング層６０が形成されているため、第２ケース部材４２の耐食性を高めることが可能となる。
また、金が質感に優れる貴金属であることから、高級感のある家庭用永久磁石磁気治療器となる。
【００７５】
また、実施形態３に係る家庭用永久磁石磁気治療器１０４によれば、保護コーティング層６４は、ニッケルからなる下地めっき層６２を有するため、保護めっき層６４の密着性及び安定性を向上させ、保護コーティング層６０の耐食性をさらに向上させることが可能となる。
また、下地めっき層６２がニッケルからなるため、ニッケルが軟磁性金属材料であるので、磁気を遮蔽する効果が向上する。
【００７６】
なお、実施形態３に係る家庭用永久磁石磁気治療器１０４は、第２ケース部材の構造以外の点においては、実施形態１に係る家庭用永久磁石磁気治療器１００と同様の構成を有するため、実施形態１に係る家庭用永久磁石磁気治療器１００が有する効果のうち該当する効果をそのまま有する。
【００７７】
以上、本発明を上記の実施形態に基づいて説明したが、本発明は上記の実施形態に限定されるものではない。その要旨を逸脱しない範囲において種々の様態において実施することが可能であり、例えば、次のような変形も可能である。
【００７８】
（１）上記各実施形態においては、天面の厚さｔが０．２ｍｍであるが、本発明はこれに限定されるものではない。天面の厚さｔは０．１ｍｍ〜１ｍｍの範囲内であればよい。
【００７９】
（２）上記実施形態１においては、第１ケース部材３０がチタンからなるものであり、上記実施形態２においては、第１ケース部材３２が真鍮からなるものであるが、本発明はこれに限定されるものではない。第１ケース部材は、例えば、銅、チタン合金、アルミニウム、アルミニウム合金、マグネシウム、マグネシウム合金、亜鉛、亜鉛合金、非磁性鋼、貴金属、貴金属を主成分とする合金、真鍮以外の銅合金等からなるものであってもよい。要するに、十分な強度を有する加工物を作ることができ、第１ケース部材に十分な強度を持たせることができる非磁性材料からなるものであればよい。
【００８０】
（３）上記実施形態１においては、第１ケース部材３０がチタンからなるものであり、上記実施形態２においては、第１ケース部材３２が真鍮からなるものであるが、本発明はこれに限定されるものではない。第１ケース部材が樹脂からなるものであってもよい。樹脂は非磁性材料であり、また、人体に対する反応性が極めて低いため、使用者の皮膚等に異常を発生させる可能性が極めて少ない第１ケース部材とすることができる。樹脂としては、例えば、ポリプロピレン、ＡＢＳ（アクリロニトリル−ブタジエン−スチレン）樹脂、ポリ塩化ビニル等を用いることができる。
【００８１】
（４）上記実施形態１においては、第２ケース部材４０がフェライト系ステンレス鋼からなるものであり、上記実施形態３においては、第２ケース部材４２が鉄−ケイ素合金からなるものであるが、本発明はこれに限定されるものではない。第２ケース部材は、例えば、パーメンジュール、パーマロイ類、鉄、フェライト系ステンレス鋼以外の磁性鋼等からなるものであってもよい。要するに、第２ケース部材を構成するのに十分な強度を有する軟磁性金属材料からなるものであればよい。
【００８２】
（５）上記実施形態１においては、第２ケース部材４０がフェライト系ステンレス鋼からなるものであり、上記実施形態３においては、第２ケース部材４２が鉄−ケイ素合金からなるものであるが、本発明はこれに限定されるものではない。第２ケース部材は、鉄系アモルファス合金又はコバルト系アモルファス合金からなるものであってもよい。これらのアモルファス合金も磁気を遮蔽する効果が高く、また、第２ケース部材を構成するのに十分な強度を有するため、使用者の皮膚表面側以外への磁気を十分に遮蔽するとともに第２ケース部材に十分な強度を持たせることができる。なお、アモルファス合金とは、結晶構造を持たない合金のことをいう。
【００８３】
（６）上記実施形態２においては、非磁性保護コーティング層５０を有する家庭用永久磁石磁気治療器１０２を示し、上記実施形態３においては、保護コーティング層６０を有する家庭用永久磁石磁気治療器１０４を示したが、本発明はこれに限られるものではない。非磁性保護コーティング層及び保護コーティング層の両方を有する家庭用永久磁石磁気治療器としてもよい。当該家庭用永久磁石磁気治療器は、上記実施形態２に係る家庭用永久磁石磁気治療器１０２が有する効果と、上記実施形態３に係る家庭用永久磁石磁気治療器１０４が有する効果とを併せ持つ家庭用永久磁石磁気治療器となる。
【００８４】
（７）上記実施形態２においては、非磁性保護コーティング層５０は金からなるものであるが、本発明はこれに限定されるものではない。例えば、白金、ロジウム又はパラジウムからなるものであってもよい。また、金、白金、ロジウム又はパラジウムのうちいずれかを主成分とする合金又は混合物からなるものであってもよい。なお、非磁性保護コーティング層が合金からなる場合は、例えば、合金めっき法により非磁性保護コーティング層を形成することができる。また、非磁性保護コーティング層が混合物からなる場合は、例えば、複合めっき法により非磁性保護コーティング層を形成することができる。
【００８５】
（８）上記実施形態３においては、下地めっき層６２はニッケルからなるものであり、保護めっき層６４は金からなるものであるが、本発明はこれに限定されるものではない。下地めっき層は、例えば、ニッケル−パラジウム合金からなるものであってもよい。また、保護めっき層は、例えば、白金、ロジウム又はパラジウムなるものであってもよく、さらには、金、白金、ロジウム又はパラジウムのうちいずれかを主成分とする合金又は混合物からなるものであってもよい。
【００８６】
（９）上記各実施形態においては、保護ケース部は第１ケース部材及び第２ケース部材のみを有するが、本発明はこれに限定されるものではない。図６は、変形例に係る家庭用永久磁石磁気治療器１０６を説明するために示す断面図である。例えば、図６に示すような家庭用永久磁石磁気治療器１０６のように、第１ケース部材３４と第２ケース部材４４との間に、シール部材として挟みこんだ樹脂製のＯリング７０を有することとしてもよい。この場合、Ｏリング７０の働きにより保護ケース部２６の内部に外気、汗等が浸入することを防ぎ、保護ケース部２６及び永久磁石部１０が腐食されるのを防ぐことが可能となる。なお、シール部材としては、Ｏリング以外にも接着剤や樹脂製のシートを挙げることができる。
【００８７】
（１０）上記各実施形態における永久磁石部及び保護ケース部の形状及び寸法は一例であり、本発明はこれに限定されるものではない。例えば、永久磁石部及び保護ケース部は、多角柱様の形状をしていてもよいし、表面に凹凸を有していてもよい。
【００８８】
（１１）上記実施形態１において説明した永久磁石部１０の製造方法は一例であり、本発明の家庭用永久磁石磁気治療器に使用される永久磁石部は、この方法で製造された永久磁石部に限定されるものではない。
【００８９】
（１２）上記実施形態１において説明した第１ケース部材３０及び第２ケース部材４０の製造方法は一例であり、本発明の家庭用永久磁石磁気治療器に使用される第１ケース部材及び第２ケース部材は、この方法で製造された第１ケース部材及び第２ケース部材に限定されるものではない。
【００９０】
（１３）上記実施形態１において説明した家庭用永久磁石磁気治療器１００の組立方法は一例であり、本発明の家庭用永久磁石磁気治療器は、この方法で組立された家庭用永久磁石磁気治療器に限定されるものではない。
【００９１】
（１４）上記各実施形態においては、永久磁石部１０はネオジム−鉄−ホウ素系合金焼結磁石からなるものであるが、本発明はこれに限定されるものではない。例えば、サマリウムコバルト磁石等他の種類の希土類焼結磁石からなるものであってもよい。
【００９２】
（１５）上記各実施形態においては、家庭用永久磁石磁気治療器は絆創膏２００によって使用者の皮膚表面に貼り付けることとしたが、本発明はこれに限定されるものではない。パッチ、シール等、種々の貼り付け部材によって使用者の皮膚表面に貼り付けることとしてもよい。
【００９３】
（１６）上記各実施形態においては、保護ケース部は縁に当たる部分に面取り加工及び丸め加工が施された円盤様の形状をしているが、本発明はこれに限定されるものではない。例えば、面取り加工のみ又は丸め加工のみがなされた円盤様の形状をしていてもよい。このような構成とすることによっても、使用時の装着感及び安全性を向上させることが可能となる。
【００９４】
（１７）上記実施形態１において説明した第１ケース部材３０及び第２ケース部材４０の製造方法においては、それぞれに対応する材料からなる原棒から第１ケース部材３０及び第２ケース部材４０を製造したが、本発明はこれに限定されるものではない。例えば、それぞれに対応する材料からなる原板から第１ケース部材及び第２ケース部材を製造することもできる。原板の加工には、切削及び研削の他にプレスによって行うこともでき、プレスを行う機械としては、液圧式又は機械式のプレス機を用いることができる。
【００９５】
（１８）本発明の家庭用永久磁石磁気治療器においては、第１ケース部材と第２ケース部材とを容易に判別することを可能とするための工夫がなされていてもよい。具体的には、第１ケース部材の色と第２ケース部材の色とを異ならせることや、第１ケース部材又は第２ケース部材の一方のみに凸部又は凹部を設けることを例示することができる。
【００９６】
（１９）上記実施形態３においては、保護コーティング層６０が下地めっき層６２及び保護めっき層６４を有するが、本発明はこれに限定されるものではない。保護コーティング層が下地めっき層を有さなくてもよい。
【符号の説明】
【００９７】
１０，８２０…永久磁石部、２０，２２，２４，２６…保護ケース部、３０，３２，３４…第１ケース部材、４０，４２，４４…第２ケース部材、５０…非磁性保護コーティング層、６０…保護コーティング層、６２…下地めっき層、６４…保護めっき層、７０…Ｏリング、１００，１０２，１０４，１０６，８１０，９１０…家庭用永久磁石磁気治療器、２００，８４０，９２０…絆創膏、８００，９００…貼り付け部材付き家庭用永久磁石磁気治療器、８２２…永久磁石、８２４…シリコンゴム、８３０…磁性コーティング層、９３０…磁気シールド材、Ｈ…使用者の皮膚、ｔ…天面の厚さ
【図１】
2011004785.tif 000003
【図２】
2011004785.tif 000004
【図３】
2011004785.tif 000005
【図４】
2011004785.tif 000006
【図５】
2011004785.tif 000007
【図６】
2011004785.tif 000008
【図７】
2011004785.tif 000009
【図８】
2011004785.tif 000010